(57)【要約】【課題】  シャープな粒度分布を有する微細な顔料粒子を含み、かつ経時安定性に優れた顔料分散液、その製造方法、それを用いた顔料系インクジェット用インク、該インクを用いたインクカートリッジ、画像形成体及び画像方法を提供すること。【解決手段】  少なくとも顔料、水、ポリオキシエチレン、及び下記一般式（１）で示される化合物を含有することを特徴とする顔料分散液の製造方法。【化１】2006257305.tif 000008（式中、Ｒは炭素数１〜２０のアルキル基、アリール基、アラルキル基を表わし、ｌは０〜７の整数を表わし、ｎは２０〜２００の整数を表わす。）【選択図】      なし【特許請求の範囲】
【請求項１】
少なくとも顔料、水、ポリオキシエチレン、及び下記一般式（１）で示される化合物を混合、分散することを特徴とする顔料分散液の製造方法。
【化１】
2006257305.tif 000006
（式中、Ｒは炭素数１〜２０のアルキル基、アリール基、アラルキル基を表わし、ｌは０〜７の整数を表わし、ｎは２０〜２００の整数を表わす。）
【請求項２】
前記一般式（１）で示されている化合物がＰＯＥ（ｎ＝４０）β−ナフチルエーテルであることを特徴とする請求項１記載の顔料分散液の製造方法。
【請求項３】
前記ポリオキシエチレンの重合度が２０〜１２０であることを特徴とする請求項１又は２に記載の顔料分散液の製造方法。
【請求項４】
前記ポリオキシエチレンが、前記一般式（１）で示されている化合物に対し０．１〜１０重量％含有することを特徴とする請求項１〜３のいずれかに記載の顔料分散液の製造方法。
【請求項５】
前記顔料分散液中の該顔料の濃度が５〜５０重量％であることを特徴とする請求項１〜４のいずれかに記載の顔料分散液の製造方法。
【請求項６】
前記顔料分散液中の、該顔料粒子の平均粒子径（Ｄ５０）が１５０ｎｍ以下であり、該顔料粒子の粒度分布に於ける粒子径標準偏差が平均粒子径（Ｄ５０）より小さいことを特徴とする請求項１〜５のいずれかに記載の顔料分散液の製造方法。
【請求項７】
前記顔料の内、ブラック顔料がカーボンブラックであることを特徴とする請求項１〜６のいずれかに記載の顔料分散液の製造方法。
【請求項８】
前記顔料の内、イエロー顔料がＰｉｇ．Ｙｅｌｌｏｗ1、2、3、12、13、14、16、17、73、74、75、83、93、95、97、98、114、120、128、129、138、150、151、154、155、174、180のうちの少なくとも一種であることを特徴とする請求項１〜６のいずれかに記載の顔料分散液の製造方法。
【請求項９】
前記顔料の内、マゼンタ顔料がＰｉｇ．Ｒｅｄ5、7、12、48（Ｃａ）、48（Ｍｎ）、57（Ｃａ）、57：1、112、122、123、146、168、176、184、185、202、Ｐｉｇ．Ｖｉｏｌｅｔ19のうちの少なくとも一種であることを特徴とする請求項１〜６のいずれかに記載の顔料分散液の製造方法。
【請求項１０】
前記顔料の内、シアン顔料がＰｉｇ．Ｂｌｕｅ1、2、3、15、15：3、1：：4、16、22、60、63、66のうちの少なくとも一種であることを特徴とする請求項１〜６のいずれかに記載の顔料分散液の製造方法。
【請求項１１】
少なくとも顔料、水、ポリオキシエチレン、及び下記一般式（１）で示される化合物を含有することを特徴とする顔料分散液。
【化２】
2006257305.tif 000007
（式中、Ｒは炭素数１〜２０のアルキル基、アリール基、アラルキル基を表わし、ｌは０〜７の整数を表わし、ｎは２０〜２００の整数を表わす。）
【請求項１２】
前記一般式（１）で示されている化合物がＰＯＥ（ｎ＝４０）β−ナフチルエーテルであることを特徴とする請求項１１に記載の顔料分散液。
【請求項１３】
前記ポリオキシエチレンの重合度が２０〜１２０であることを特徴とする請求項１１又は１２に記載の顔料分散液。
【請求項１４】
前記ポリオキシエチレンが、前記一般式（１）で示されている化合物に対し０．１〜１０重量％含有することを特徴とする請求項１１〜１３のいずれかに記載の顔料分散液。
【請求項１５】
前記顔料分散液中の該顔料の濃度が５〜５０重量％であることを特徴とする請求項１１〜１４のいずれかに記載の顔料分散液。
【請求項１６】
前記顔料分散液中の、該顔料粒子の平均粒子径（Ｄ５０）が１５０ｎｍ以下であり、該顔料粒子の粒度分布に於ける粒子径標準偏差が平均粒子径（Ｄ５０）より小さいことを特徴とする請求項１１〜１５のいずれかに記載の顔料分散液。
【請求項１７】
前記顔料の内、ブラック顔料がカーボンブラックであることを特徴とする請求項１１〜１６のいずれかに記載の顔料分散液。
【請求項１８】
前記顔料の内、イエロー顔料がＰｉｇ．Ｙｅｌｌｏｗ1、2、3、12、13、14、16、17、73、74、75、83、93、95、97、98、114、120、128、129、138、150、151、154、155、174、180のうちの少なくとも一種であることを特徴とする請求項１１〜１６のいずれかに記載の顔料分散液。
【請求項１９】
前記顔料の内、マゼンタ顔料がＰｉｇ.Ｒｅｄ5、7、12、48（Ｃａ）、48（Ｍｎ）、57（Ｃａ）、57：1、112、122、123、146、168、176、184、185、202、Ｐｉｇ．Ｖｉｏｌｅｔ19のうちの少なくとも一種であることを特徴とする請求項１１〜１６のいずれかに記載の顔料分散液。
【請求項２０】
前記顔料の内、シアン顔料がＰｉｇ．Ｂｌｕｅ1、2、3、15、15：3、15：4、16、22、60、63、66のうちの少なくとも一種であることを特徴とする請求項１１〜１６のいずれかに記載の顔料分散液。
【請求項２１】
請求項１１〜２０のいずれかに記載の顔料分散液に、水溶性有機溶剤、界面活性剤、防腐剤、防黴剤からなる群から選択される少なくとも一つの添加剤を更に含有することを特徴とするインクジェット用インク。
【請求項２２】
顔料の濃度が１〜１５重量％であることを特徴とする請求項２１に記載のインクジェット用インク。
【請求項２３】
請求項２１又は２２に記載のインクジェット用インクを収容したことを特徴とするインクカートリッジ。
【請求項２４】
画像形成装置に着脱可能であることを特徴とする請求項２３に記載のインクカートリッジ。
【請求項２５】
請求項２１又は２２に記載のインクジェット用インクを用いて受容体に画像が形成されていることを特徴とする画像形成体。
【請求項２６】
前記受容体が紙であることを特徴とする請求項２５に記載の画像形成体。
【請求項２７】
請求項２１又は２２に記載のインクジェット用インクを用いて受容体に画像を形成することを特徴とする画像形成方法。
【請求項２８】
請求項２１又は２２に記載のインクジェット用インクを画像形成装置から前記受容体へ吐出させることを特徴とする請求項２７に記載の画像形成方法。
【請求項２９】
前記画像形成装置が、インクジェットプリンターであることを特徴とする請求項２８に記載の画像形成方法。
【請求項３０】
前記インクジェットプリンターが、ピエゾ方式のインクジェットプリンターであることを特徴とする請求項２９に記載の画像形成方法。
【請求項３１】
前記インクジェットプリンターが、サーマル方式のインクジェットプリンターであることを特徴とする請求項２９に記載の画像形成方法。
【発明の詳細な説明】
【技術分野】
【０００１】
本発明は、顔料分散液、その製造方法、それを用いたインクジェット用インク、それを用いたインクカートリッジ、画像形成体、及び画像形成方法に関するものであり、更に詳しくは顔料分散液にメディアミルを用いて分散しインクジェット用記録用インクの製造に際し、吐出安定性に優れた顔料系インクジェット用顔料分散液とその製造方法、この顔料分散液を使用したインクジェット用インク、該インクを用いたインクカートリッジ、画像形成体、及び画像形成方法に関するものである。
【背景技術】
【０００２】
インクジェット記録方式は他の記録方式に比べてプロセスが簡単であるためフルカラー化が容易であり、簡略な構成の装置であっても高解像度の画像が得られる利点がある。インクジェット用インクとしては各種の水溶性染料を水、または水と有機溶剤との混合液に溶解させた染料系インクが使用されているが、染料系インクは色調の鮮明性は優れているものの耐光性に劣る欠点があった。
【０００３】
一方、カーボンブラックや各種の有機顔料を分散させた顔料系インクは染料系インクと比較して耐光性に優れるため盛んに研究されている。顔料インクは、一般に水やアルコール類等の水性溶媒体中に色材及び分散剤を予備分散させた分散物を調整したのち、該分散物をサンドミル等のメディア型分散機を用いて所定の程度まで分散させる分散工程を行ない、次いで所定の濃度に希釈することにより調整されている。
【０００４】
一方、近年においては、画像の精細性向上のためにインクの粒子径を小さくすることが望まれている。そのために要求される品質として顔料の微粒子化、透明性、さらにシャープな粒度分布が求められつつあるが、品質管理面で分散安定性に劣るという欠点があった。
【０００５】
たとえば特公昭５７−５６９４４号公報（特許文献１）においては、サンドミルなどで予備混練し、ついでロールミルで分散する方法、特開平７−１９８９３３号公報（特許文献２）においては２本ロールミルを用いる方法が提案されている。しかし、これらの方法によって得られた水分散顔料は、依然として顔料粒子に粗大粒子を多く含んでおり、しかもシャープな粒度分布が得られず、経時安定性も不充分であるという問題があった。
【０００６】
また、本出願人は、先に、特開２００４−２７１５号公報、特開２００４−１６９００８号公報（特許文献３、４）に、インクジェット用インクに適した顔料分散液において、その分散剤としてβ−ナフチルエーテルを用いたものを提案した。
しかしながら、インク保存時の顔料粒子の沈降及び粘度の変化が大きく、また印字時の吐出が不安定であるという問題があった。
【０００７】
【特許文献１】特公昭５７−５６９４４号公報
【特許文献２】特開平７−１９８９３３号公報
【特許文献３】特開２００４−２７１５号公報
【特許文献４】特開２００４−１６９００８号公報
【発明の開示】
【発明が解決しようとする課題】
【０００８】
本発明は、上記のような事情に鑑みなされたもので、シャープな粒度分布を有する微細な顔料粒子を含み、かつ経時安定性に優れた顔料分散液、その製造方法、及びそれを用いた顔料系インクジェット用インク、該インクを用いた画像形成体、インクカートリッジ、該インクを用いる画像形成方法に関する技術を提供することを目的とする。
【課題を解決するための手段】
【０００９】
本発明者らは鋭意検討した結果、顔料分散時に特定の化合物を添加し分散すること及びそれによって顔料の分散状態を特定することにより、上記課題が解決されることを見出し、本発明を完成するに至った。
【００１０】
即ち、上記課題は本発明の下記（１）〜（３１）によって解決される。
（１）「少なくとも顔料、水、ポリオキシエチレン、及び下記一般式（１）で示される化合物を混合、分散することを特徴とする顔料分散液の製造方法。
【００１１】
【化１】
2006257305.tif 000002
（式中、Ｒは炭素数１〜２０のアルキル基、アリール基、アラルキル基を表わし、ｌは０〜７の整数を表わし、ｎは２０〜２００の整数を表わす。）」；
（２）「前記一般式（１）で示されている化合物がＰＯＥ（ｎ＝４０）β−ナフチルエーテルであることを特徴とする前記（１）に記載の顔料分散液の製造方法」；
（３）「前記ポリオキシエチレンの重合度が２０〜１２０であることを特徴とする前記（１）又は（２）に記載の顔料分散液の製造方法」；
（４）「前記ポリオキシエチレンが、前記一般式（１）で示されている化合物に対し０．１〜１０重量％含有することを特徴とする前記（１）〜（３）のいずれかに記載の顔料分散液の製造方法」；
（５）「前記顔料分散液中の該顔料の濃度が５〜５０重量％であることを特徴とする前記（１）〜（４）のいずれかに記載の顔料分散液の製造方法」；
（６）「前記顔料分散液中の、該顔料粒子の平均粒子径（Ｄ５０）が１５０ｎｍ以下であり、該顔料粒子の粒度分布に於ける粒子径標準偏差が平均粒子径（Ｄ５０）より小さいことを特徴とする前記（１）〜（５）のいずれかに記載の顔料分散液の製造方法」；
（７）「前記顔料の内、ブラック顔料がカーボンブラックであることを特徴とする前記（１）〜（６）のいずれかに記載の顔料分散液の製造方法」；
（８）「前記顔料の内、イエロー顔料がＰｉｇ．Ｙｅｌｌｏｗ1、2、3、12、13、14、16、17、73、74、75、83、93、95、97、98、114、120、128、129、138、150、151、154、155、174、180のうちの少なくとも一種であることを特徴とする前記（１）〜（６）のいずれかに記載の顔料分散液の製造方法」；
（９）「前記顔料の内、マゼンタ顔料がＰｉｇ．Ｒｅｄ5、7、12、48（Ｃａ）、48（Ｍｎ）、57（Ｃａ）、57：1、112、122、123、146、168、176、184、185、202、Ｐｉｇ．Ｖｉｏｌｅｔ19のうちの少なくとも一種であることを特徴とする前記（１）〜（６）のいずれかに記載の顔料分散液の製造方法」；
（１０）「前記顔料の内、シアン顔料がＰｉｇ．Ｂｌｕｅ1、2、3、15、15：3、1：：4、16、22、60、63、66のうちの少なくとも一種であることを特徴とする前記（１）〜（６）のいずれかに記載の顔料分散液の製造方法」；
（１１）「少なくとも顔料、水、ポリオキシエチレン、及び下記一般式（１）で示される化合物を含有することを特徴とする顔料分散液。
【００１２】
【化２】
2006257305.tif 000003
（式中、Ｒは炭素数１〜２０のアルキル基、アリール基、アラルキル基を表わし、ｌは０〜７の整数を表わし、ｎは２０〜２００の整数を表わす。）」；
（１２）「前記一般式（１）で示されている化合物がＰＯＥ（ｎ＝４０）β−ナフチルエーテルであることを特徴とする前記（１１）に記載の顔料分散液」；
（１３）「前記ポリオキシエチレンの重合度が２０〜１２０であることを特徴とする前記（１１）又は（１２）に記載の顔料分散液」；
（１４）「前記ポリオキシエチレンが、前記一般式（１）で示されている化合物に対し０．１〜１０重量％含有することを特徴とする前記（１１）〜（１３）のいずれかに記載の顔料分散液」；
（１５）「前記顔料分散液中の該顔料の濃度が５〜５０重量％であることを特徴とする前記（１１）〜（１４）のいずれかに記載の顔料分散液」；
（１６）「前記顔料分散液中の、該顔料粒子の平均粒子径（Ｄ５０）が１５０ｎｍ以下であり、該顔料粒子の粒度分布に於ける粒子径標準偏差が平均粒子径（Ｄ５０）より小さいことを特徴とする前記（１１）〜（１５）のいずれかに記載の顔料分散液」；
（１７）「前記顔料の内、ブラック顔料がカーボンブラックであることを特徴とする前記（１１）〜（１６）のいずれかに記載の顔料分散液」；
（１８）「前記顔料の内、イエロー顔料がＰｉｇ．Ｙｅｌｌｏｗ1、2、3、12、13、14、16、17、73、74、75、83、93、95、97、98、114、120、128、129、138、150、151、154、155、174、180のうちの少なくとも一種であることを特徴とする前記（１１）〜（１６）のいずれかに記載の顔料分散液」；
（１９）「前記顔料の内、マゼンタ顔料がＰｉｇ.Ｒｅｄ5、7、12、48（Ｃａ）、48（Ｍｎ）、57（Ｃａ）、57：1、112、122、123、146、168、176、184、185、202、Ｐｉｇ．Ｖｉｏｌｅｔ19のうちの少なくとも一種であることを特徴とする前記（１１）〜（１６）のいずれかに記載の顔料分散液」；
（２０）「前記顔料の内、シアン顔料がＰｉｇ．Ｂｌｕｅ1、2、3、15、15：3、15：4、16、22、60、63、66のうちの少なくとも一種であることを特徴とする前記（１１）〜（１６）のいずれかに記載の顔料分散液」；
（２１）「前記（１１）〜（２０）のいずれかに記載の顔料分散液に、水溶性有機溶剤、界面活性剤、防腐剤、防黴剤からなる群から選択される少なくとも一つの添加剤を更に含有することを特徴とするインクジェット用インク」；
（２２）「顔料の濃度が１〜１５重量％であることを特徴とする前記（２１）に記載のインクジェット用インク」；
（２３）「前記（２１）又は（２２）に記載のインクジェット用インクを収容したことを特徴とするインクカートリッジ」；
（２４）「画像形成装置に着脱可能であることを特徴とする前記（２３）に記載のインクカートリッジ」；
（２５）「前記（２１）又は（２２）に記載のインクジェット用インクを用いて受容体に画像が形成されていることを特徴とする画像形成体」；
（２６）「前記受容体が紙であることを特徴とする前記（２５）に記載の画像形成体」；
（２７）「前記（２１）又は（２２）に記載のインクジェット用インクを用いて受容体に画像を形成することを特徴とする画像形成方法」；
（２８）「前記（２１）又は（２２）に記載のインクジェット用インクを画像形成装置から前記受容体へ吐出させることを特徴とする前記（２７）に記載の画像形成方法」；
（２９）「前記画像形成装置が、インクジェットプリンターであることを特徴とする前記（２８）に記載の画像形成方法」；
（３０）「前記インクジェットプリンターが、ピエゾ方式のインクジェットプリンターであることを特徴とする前記（２９）に記載の画像形成方法」；
（３１）「前記インクジェットプリンターが、サーマル方式のインクジェットプリンターであることを特徴とする前記（２９）に記載の画像形成方法」。
【発明の効果】
【００１３】
本発明によれば、シャープな粒度分布を有する微細な顔料粒子を含み、特定な分散剤を用いて顔料分散液とすることによって、分散安定性および経時安定性にすぐれた水性の顔料分散液を得ることができ、該分散剤を用いたインクジェット用インクは鮮やかな画像を形成することができる。
また、本発明によれば、該インクを含有するカートリッジ、該インクを用いた画像形成体、画像形成方法を提供することができる。
【発明を実施するための最良の形態】
【００１４】
以下、本発明を更に詳しく説明する。前記のように本発明の特徴は、顔料分散液が少なくとも顔料、水、ポリオキシエチレン、及び下記一般式（１）で示される化合物を含有することを特徴とする顔料分散液に関するものである。
【００１５】
【化３】
2006257305.tif 000004
（式中、Ｒは炭素数１〜２０のアルキル基、アリール基、アラルキル基を表わし、ｌは０〜７の整数を表わし、ｎは２０〜２００の整数を表わす。）
【００１６】
この一般式（１）で示される化合物は分散安定性がよく、好ましく使用できる。ｎは２０〜２００の整数であり、さらに好ましくは３０〜５０の整数である。ｎが２０未満では分散安定性が低下する傾向があり、ｎが２００より大きいと分散液及びインクの粘度が高くなる傾向がある。なかでもｎが４０である、ＰＯＥ（ｎ＝４０）β−ナフチルエーテルが更に好ましい。ここでＰＯＥ（ｎ＝４０）とは、前記一般式（１）中のポリオキシエチレン部分のｎが４０であることを表わす。
【００１７】
前記一般式（１）で示される化合物において、ポリオキシエチレン部分がナフタレン環のβ−位に結合したものが好ましい。
また、ナフタレン環に置換するＲ基は炭素数１〜２０のアルキル基、アリール基、アラルキル基を表わす。
ここで該炭素数１〜２０のアルキル基としては、例えばメチル基、エチル基等が挙げられる。
またアリール基としては、例えばナフチル基、フェニル基、ノニルフェニル基等が挙げられる。
さらにアラルキル基としては、例えばベンジル基、フェネチル基等が挙げられる。
さらにまたＲ基の置換数ｌは０〜７であり、１〜４が好ましい。ｌが２以上の場合、複数のＲは同一でも異なっていてもよい。またＲ基とポリオキシエチレン部分の結合するナフタレン環の位置は同じ環および／または異なった環のいずれでもよい。
【００１８】
使用量は重量基準として、顔料１に対し０．１５〜１の割合で含まれるのが好ましい。さらに好ましくは、前記割合は顔料１に対し０．２５〜１である。このような使用量を採用することにより、平均粒径（Ｄ５０）が小さく、かつ粒子径標準偏差も小さくすることができ、これにより彩度、吐出安定性、液安定性に一層優れた顔料分散液を提供することができる。なお、使用量が０．１５未満では前記効果が達成されにくいことのほか、顔料分散液及びインクの保存安定性が劣り、その結果ノズルの目詰まりが発生しやすい傾向があり、１より大きいと顔料分散液およびインクの粘度が高すぎてインクジェット方式での印字が困難になる傾向がある。
【００１９】
本発明の顔料分散液に使用されているポリオキシエチレンは、分散安定性、画像の鮮やかさを向上させることができ、好ましく使用できる。より好ましくはオキシエチレンモノマーの重合度が２０〜１２０、さらに好ましくは３０〜１００である。ｎが２０未満では分散安定性、液安定性が低下する傾向があり、ｎが１２０より大きいと分散液及びインクの粘度が高くなる傾向がある。
【００２０】
本発明の顔料分散液において、ポリオキシエチレンの濃度は前記一般式（１）で示されている化合物に対し、０．１〜１０重量％が好ましい。０．１重量％未満では分散安定効果はなく、１０重量％より多いと顔料分散液の粘度が高すぎて分散が困難になる傾向がある。
【００２１】
本発明の顔料分散液に使用されている顔料として、例えばブラック顔料としてはファーネス法あるいはチャネル法で製造されたカーボンブラック等が挙げられる。
【００２２】
またイエロー顔料としては、ピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１８０等が挙げられる。
【００２３】
またマゼンタ顔料としては、ピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８、ピグメントレッド１８４、ピグメントレッド２０２、ピグメントバイオレット１９等が挙げられる。
【００２４】
さらにシアン顔料としては、ピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、バットブルー４、バットブルー６０等が挙げられる。
【００２５】
なかでも、イエロー顔料としてピグメントイエロー７４、マゼンタ顔料としてピグメントレッド１２２、ピグメントバイオレット１９、シアン顔料としてピグメントブルー１５：３を用いることにより、色調、耐光性が優れ、バランスの取れたインクジェットインク用インクを得ることができる。
【００２６】
本発明の顔料分散液において顔料濃度は５〜５０重量％が好ましい。２重量％未満では生産性が劣り、５０重量％より多いと顔料分散液の粘度が高すぎて分散が困難になる傾向がある。
【００２７】
本発明において顔料粒子の平均粒径（Ｄ５０）は１５０ｎｍ以下であり、且つ顔料粒子の粒度分布に於ける粒子径標準偏差が平均粒子径（Ｄ５０）より小さいことが好ましい。顔料粒子の平均粒子径（Ｄ５０）は好ましくは１００ｎｍ以下でありさらに好ましくは５０ｎｍ以下である。平均粒子径（Ｄ５０）が１５０ｎｍを超えると彩度が劣る。なお、本発明に於ける平均粒径（Ｄ５０）は常法により測定することは可能であるが、たとえば日機装（株）製の粒度分析計ＵＰＡ１５０を使用して測定することができる。また本発明でいう粒子径標準偏差も常法により測定することは可能であるが、これも例えば日機装（株）製の粒度分析計ＵＰＡ１５０を使用して測定して得た測定値ｓｄであることができる。
【００２８】
平均粒子径（Ｄ５０）及び粒子径標準偏差は、分散機を用いて顔料を分散する際、分散機回転部周速、分散時間、分散液流量、分散液温度によって制御することが可能である。この場合、顔料粒子の平均粒径（Ｄ５０）が１５０ｎｍ以下であり、且つ顔料粒子の粒度分布に於ける粒子径標準偏差が平均粒子径（Ｄ５０）より小さするには分散機回転部周速はあまり高過ぎると顔料分散液が凝集しやすく、低すぎると分散効率が悪く生産性が落ちるため好ましくは６ｍ／ｓ〜１３ｍ／ｓである。さらに分散時間は上記メディアミル内分散液滞留時間５分の平均粒径変化が２％未満で分散を終了することが望ましい。
【００２９】
さらに分散液流量は３００ｍｌ／分以上が好ましく、３００ｍｌ／分未満では分散液温度が上昇し分散安定性に好ましくない。また循環方式の分散は短時間分散に於いては粒子径標準偏差が大きくなる傾向にあり好ましくない。さらに、分散液温度は分散時１０℃未満が好ましく、さらに好ましくは４〜８℃が分散安定性によい。また、下記で説明する分散機としてビーズミルを用いる場合は、分散媒体（ビーズ）の大きさを調節することによって制御可能である。この場合、平均粒子径（Ｄ５０）を１００ｎｍ以下にするにはビーズを０．１ｍｍ〜１．０ｍｍ程度にすることが好ましく、さらに好ましくは０．１ｍｍ〜０．５ｍｍにすればよい。またこの手法によって本発明における粒子径標準偏差を平均粒子径（Ｄ５０）より小さくすることができる。
【００３０】
本発明の顔料分散液は、前記顔料、前記一般式（１）で示される化合物、ポリオキシエチレン、水、必要に応じて各種添加剤をサンドミル、ボールミル、ロールミル、ビーズミル、ナノマイザー、ホモジナイザー等の公知の分散機で分散することによって得られる。このとき、ノニオン系界面活性剤である前記一般式（１）で示される化合物の使用量を前記のように重量基準として顔料１に対し０．１５〜１の割合にするとともに、湿式分散処理を採用するのが好適である。尚本発明でいう湿式分散処理とは前記顔料、前記一般式（１）で示される化合物、ポリオキシエチレン、水、必要に応じて各種添加剤の混合物を前記サンドミル、ボールミル、ロールミル、ビーズミル、ナノマイザー、ホモジナイザー等により、いわゆる湿式分散方式で微粉砕・分散する処理のことである。
【００３１】
本発明によるインクジェット用インクは、水溶性有機溶剤、界面活性剤、防腐剤、及び防黴剤からなる分から選択される少なくとも一つの添加剤をさらに含んでもよい。水溶性有機溶剤、界面活性剤、防腐剤、及び防黴剤からなる成分から選択される少なくとも一つの添加剤をさらに含むことによって、必要な有機物を溶解させることが可能なインクジェット用インク、顔料の粒子を含む分散質の分散性をさらに高めたインクジェット用インク、並びに防腐剤及び防黴効果を備えた添加剤に起因する性質を備えたインクジェット用インクを提供することができる。
【００３２】
添加剤の具体的な例としては、水溶性有機媒体としてメタノール、エタノール、１−プロパノール、２−プロパノール等のアルコール、エチレングリコール、ジエチレングリコール、トリエチレングリコール、プロピレングリコール、グリセリン等の多価アルコール、Ｎ−メチルピロリドン、２−ピロリドン等のピロリドン誘導体、アセトン、メチルエチルケトン等のケトン、モノエタノールアミン、ジエタノールアミン、トリエタノールアミン等のアルカノールアミン等、またノニオン、アニオン、カチオン、両性の各種の界面活性剤、防腐剤等が挙げられる。
【００３３】
このようにして得られた本発明の顔料分散液は、特に顔料系インクジェット用インクとして好適に使用することができる。顔料系インクジェット用インクは、公知の方法、例えば本発明の顔料分散液、水、水溶性有機溶剤、界面活性剤等を攪拌混合し、フィルター、遠心分離装置等で粗大粒子をろ過し、必要に応じ脱気することによって得られる。尚、インクの顔料濃度は１〜１５重量％が好ましい。１重量％未満では画像濃度が低いため印字の鮮明さに欠け、１５重量％より多いとインクの粘度が高くなる傾向があるばかりでなくノズルの目詰まりが発生しやすくなる。
また、インクには前記顔料分散液への添加剤で記した材料と同等の材料を必要に応じて配合することができる。たとえば水溶性有機溶剤の含有量としては、インク全量に対して０〜５０重量％、好ましくは５〜４０重量％、さらに好ましくは１０〜３５重量％である。
【００３４】
このようにして得られた本発明の顔料系インクジェット用インクは、例えばカラー画像を形成するために複数の異なる色相のインクを重ねて画像支持体に画像形成するインクジェット記録用インクセット、これを収容するインクカートリッジに好適に用いることができる。また本発明の顔料系インクジェットインクは、これを例えば紙のような画像支持体に吐出させ記録（印字）を行なって画像形成するインクジェットプリント装置により、画像形成することができる印字する方法としては連続噴射型あるいはオンデマンド型が挙げられる。オンデマンド型としてはピエゾ方式、サーマルインクジェット方式、静電方式等が挙げられる。
【実施例】
【００３５】
以下、実施例に基づき本発明をより詳細に説明するが、本発明は本実施例に限定されないものである。なお、実施例中の部数は重量部を表わすものである。
【００３６】
実施例１
顔料：カーボンブラック（三菱化成  ＭＣＦ−８８）                      ３０部
ＰＯＥ（ｎ＝１００）β−ナフチルエーテル                              １５部
ポリオキシエチレン（重合度＝４０）                                  １．５部
蒸留水                                                          １５３．５部
上記の混合物をプレミックス後ディスクタイプのビーズミル（シンマルエンタープライゼス社ＫＤＬ型）で０．３ｍｍジルコニアビーズを用いて周速６ｍ／ｓ、液温８℃で１８０分間分散し、顔料分散液（Ａ）を得た。
【００３７】
実施例２
顔料：ピグメントイエロー７４（大日精化社製イエローＮｏ．４３）        ３０部
ＰＯＥ（ｎ＝４０）β−ナフチルエーテル                                １５部
ポリオキシエチレン（重合度＝５０）                                  ０．５部
蒸留水                                                          １５４．５部
上記の混合物をプレミックス後ディスクタイプのビーズミル（シンマルエンタープライゼス社ＫＤＬ型）で０．３ｍｍジルコニアビーズを用いて周速１０ｍ／ｓ、液温１０℃で９０分間分散し、顔料分散液（Ｂ）を得た。
【００３８】
実施例３
顔料：ピグメントレッド１２２
（大日本インキ社製、FASTOGEN SUPER MAGENTA RG）                 ３０部
ＰＯＥ（ｎ＝８０）β−ナフチルエーテル                                １５部
ポリオキシエチレン（重合度＝１００）                              ０．１５部
蒸留水                                                        １５４．８５部
上記の混合物をプレミックス後ディスクタイプのビーズミル（シンマルエンタープライゼス社ＫＤＬ型）で０．３ｍｍジルコニアビーズを用いて周速１３ｍ／ｓ、液温８℃で１８０分間分散し、顔料分散液（Ｃ）を得た。
【００３９】
実施例４
顔料：ピグメントブルー１５：３
（東洋インキ社製、ＬＩＯＮＯＬ  ＢＬＵＥ  ＦＧ−７３５１）      ３０部
ＰＯＥ（ｎ＝４０）β−ナフチルエーテル                                ２３部
ポリオキシエチレン（重合度＝４０）                                      ２部
蒸留水                                                              １４５部
上記の混合物をプレミックス後ディスクタイプのビーズミル（シンマルエンタープライゼス社ＫＤＬ型）で０．３ｍｍジルコニアビーズを用いて周速１０ｍ／ｓ、液温８℃で３００分間分散し、顔料分散液（Ｄ）を得た。
【００４０】
実施例５
実施例３においてＰＯＥ（ｎ＝８０）β−ナフチルエーテルをＰＯＥ（ｎ＝３８）α−ナフチルエーテルに変えた以外は、実施例３と同様の処方、製造方法にて顔料分散液（Ｅ）を得た。
【００４１】
比較例１
顔料：カーボンブラック（三菱化成  ＭＣＦ−８８）                      ３０部
ポリオキシエチレンオレイルエーテルアンモニウムサルフェート
（第一工業製薬社製ハイテノール１８Ｅ）                          ２３部
蒸留水                                                              １４７部
上記の混合物をプレミックス後ディスクタイプのビーズミル（シンマルエンタープライゼス社ＫＤＬ型）で１．２ｍｍジルコニアビーズを用いて周速１５ｍ／ｓ、液温２０℃で１８０分間分散し、顔料分散液（Ｆ）を得た。
【００４２】
比較例２
顔料：ピグメントイエロー７４（大日精化社製イエローＮｏ.４３）        ３０部
ポリオキシエチレンオレイルエーテルアンモニウムサルフェート
（第一工業製薬社製ハイテノール１８Ｅ）                          ２３部
蒸留水                                                              １４７部
上記の混合物をプレミックス後ディスクタイプのビーズミル（シンマルエンタープライゼス社ＫＤＬ型）で１．２ｍｍジルコニアビーズを用いて周速１５ｍ／ｓ、液温２０℃で９０分間分散し、顔料分散液（Ｇ）を得た。
【００４３】
比較例３
顔料：ピグメントレッド１２２
（大日本インキ社製、FASTOGEN SUPER MAGENTA RG）                 ３０部
ポリオキシエチレンオレイルエーテルアンモニウムサルフェート
（第一工業製薬社製ハイテノール１８Ｅ）                          ２３部
蒸留水                                                              １４７部
上記の混合物をプレミックス後ディスクタイプのビーズミル（シンマルエンタープライゼス社ＫＤＬ型）で１．２ｍｍジルコニアビーズを用いて周速１５ｍ／ｓ、液温２０℃で１８０分間分散し、顔料分散液（Ｈ）を得た。
【００４４】
比較例４
顔料：ピグメントブルー１５：３
（東洋インキ社製、ＬＩＯＮＯＬ  ＢＬＵＥ  ＦＧ−７３５１）      ３０部
ポリオキシエチレンオレイルエーテルアンモニウムサルフェート
（第一工業製薬社製ハイテノール１８Ｅ）                          ２３部
蒸留水                                                              １４７部
上記の混合物をプレミックス後ディスクタイプのビーズミル（シンマルエンタープライゼス社ＫＤＬ型）で１．５ｍｍジルコニアビーズを用いて周速２０ｍ／ｓ、液温１２℃で３００分間分散し、顔料分散液（Ｉ）を得た。
【００４５】
比較例５
実施例１においてポリオキシエチレン（ｎ＝４０）を除いた以外は、実施例１と同様の処方、製造方法にて顔料分散液（Ｊ）を得た。
【００４６】
上記の方法で得られた顔料分散液（Ａ）〜（Ｊ）を用いて下記インク処方によりインク液を調整し、３０分攪拌後孔径０．８μｍのメンブランフィルターでろ過、真空脱気して実施例の（ａ）〜（ｅ）及び比較例の（ｆ）〜（ｊ）のインク液を得た。
【００４７】
インク処方
顔料分散液（顔料濃度１５重量％）                                  ４０．０部
グリセリン                                                          ７．５部
ジエチレングリコール                                              ２２．５部
２−エチル−１，３−ヘキサンジオール                                ３．０部
２−ピロリドン                                                      ３．０部
ポリオキシエチレン（３）アルキル（Ｃ１３）
エーテル酢酸ナトリウム                ０．４５部
蒸留水                                                          ２３．５５部
上記のインクジェット用インク（ａ）〜（ｊ）の顔料平均粒径及び粒径の標準偏差を日機装（株）製の粒度分析計ＵＰＡ１５０を使用して測定した。その結果を表１に表わす。更に画像の鮮やかさ、吐出安定性、粘度安定性試験、沈降度試験を以下に示す方法にしたがって調べた。その結果を表１に表わす。
【００４８】
＜画像の鮮やかさ＞
ＥＰＳＯＮ社製インクジェットプリンターＥＭ−９３０Ｃ（ピエゾ方式）に印字画像をＸ−ｒｉｔｅ濃度計にて濃度または、彩度を測定し下記のように判定した。その際、記録媒体として、ゼロックス社製；Ｘｅｒｏｘ  ４０２４紙（サイズ度３２ｓ、透気度２１ｓ）を用いた。
・顔料がカーボンブラックは、濃度１．１以上が○、濃度０．９〜１．１未満が△、０．９未満が×。
・ピグメントイエロー７４は、彩度７５以上を○、７０以上７５未満を△、７０未満を×とする。
・ピグメントレッド１２２は、彩度６０以上を○、５５以上６０未満を△、５５未満を×とする。
・ピグメントブルー１５：３は、彩度５０以上を○、４８以上５０未満を△、４８未満を×とする。
【００４９】
＜吐出安定性＞
ポリエチレン製容器に密閉し５０℃で７日間高温に放置した後、ＥＰＳＯＮ社製インクジェットプリンターＥＭ−９３０Ｃ（ピエゾ方式）及びＨＰ社製インクジェットプリンターＤｅｓｋＪｅｔ８８０Ｃ（サーマル方式）で印字吐出安定性を評価した。印字時のヘッドの目詰まりを評価し、ヘッドの目詰まりなしを○、ヘッドの目詰まりありを×とした。
【００５０】
＜粘度安定性試験＞
密閉ガラス容器に入れた水性顔料分散液を５０℃の恒温槽の中に入れ、３カ月間静置し粘度変化があるかどうかを確認した。粘度変化が５％未満を○とし、粘度変化５％以上を×とした。
【００５１】
＜沈降度試験＞
分散安定性を調べるために得えられた水性顔料分散液を２０℃恒温室に６カ月間静置し、顔料の沈降の有無を確認した。分離や水浮きまたは沈降が少しでも生じた状態を異常と評価し、異常なしの場合を○とし、異常ありの場合を×とした。
【００５２】
【表１】
2006257305.tif 000005